【手続補正書】
【提出日】平成29年5月15日(2017.5.15)
【手続補正１】
【補正対象書類名】明細書
【補正対象項目名】００３６
【補正方法】変更
【補正の内容】
【００３６】
図２（ａ）（１）および２（ａ）（２）、２（ｂ）（１）および２（ｂ）（２）、２（ｃ）（１）および２（ｃ）（２）、２（ｄ）（１）および２（ｄ）（２）、２（ｅ）（１）および２（ｅ）（２）および２（ｅ）（３）、２（ｆ）（１）および２（ｆ）（２）、２（ｇ）（１）および２（ｇ）（２）、２（ｈ）（１）、および２（ｈ）（２）は、フィラメント１００の種々の断面図を開示する。断面図の幾何学的形状は、共押出し工程により得られる。ここで示した断面図は例示であり、網羅的ではないことは認識されてよい。種々の他の断面図または組合せを使用することもできる。特定の断面図は、繊維およびフィラメントの柔軟性、有用性、感触、および扱いやすさに基づいて決定することができる。図２（ａ）（１）、２（ｂ）（１）、…、２（ｈ）（１）の各々は、後処理にかけられる前のフィラメント１００を例示する。一実施において、フィラメント１００は、担体ポリマー１０８を溶解するための後処理にかけられる。図２（ａ）（２）、２（ｂ）（２）、…、２（ｈ）（２）の各々は、担体ポリマー１０８を溶解するための後処理にかけられた後の処理されたフィラメント２００を例示する。
【手続補正２】
【補正対象書類名】明細書
【補正対象項目名】００６９
【補正方法】変更
【補正の内容】
【００６９】
後処理された布地は、放射線不透過性試験にかけられて、放射線不透過性試験のための標準として使用される厚さ０．５ｍｍの鉛前掛けの放射線不透過性測定のメトリクスと比較される。異なった電圧で発生したＸ線に対する布地の放射線不透過性を測定するための試験では、上記で言及したように、放射線不透過性の衣類および他の用途で、Ｘ線に基づいて複数の層を使用することもできることに注目することができる。
【表５】
2016530407.tif 000001
【手続補正３】
【補正対象書類名】特許請求の範囲
【補正対象項目名】全文
【補正方法】変更
【補正の内容】
【特許請求の範囲】
【請求項１】
複数の層とエラストマーとを含む、放射線不透過性布地であって、
前記複数の層の各々が、複数の処理された放射線不透過性フィラメント（２００）を含み、
前記複数の処理された放射線不透過性フィラメント（２００）が、マトリックス（１０２）を含み、前記マトリックス（１０２）が、少なくとも放射線不透過性材料（１０４）を含み、前記放射線不透過性材料（１０４）は、放射線不透過性元素、前記放射線不透過性元素の合金、および前記放射線不透過性元素の化合物、およびそれらの組合せのうちの少なくとも１つであり、前記放射線不透過性元素は原子番号が２９以上のものであり、
前記エラストマーと前記複数の処理された放射線不透過性フィラメント（２００）とが、前記放射線不透過性布地に製造され、前記エラストマーが、前記処理された放射線不透過性フィラメント（２００）間の放射線透過性領域を減少させ、
前記処理された放射線不透過性フィラメント（２００）の各々の繊度は２０μｍ〜４０μｍであり、放射線不透過性材料（１０４）の前記処理された放射線不透過性フィラメント（２００）の各々に対する重量比は、５０％〜８０％である、
放射線不透過性布地。
【請求項２】
前記エラストマーが、その中に分散された前記放射線不透過性材料（１０４）を含むことにより前記マトリックス（１０２）を形成する、第１のポリマー（１０６）である、請求項１に記載の放射線不透過性布地。
【請求項３】
前記放射線不透過性材料（１０４）と前記第１のポリマー（１０６）とが、一体化した柔軟構造を形成する、請求項２に記載の放射線不透過性布地。
【請求項４】
前記エラストマーが、複数のエラストマー糸である、請求項１に記載の放射線不透過性布地。
【請求項５】
前記複数のエラストマー糸および複数の放射線不透過性フィラメント（２００）が、織り技法、編み技法、または不織布技法、およびそれらの組合せのうちの１つにより、前記放射線不透過性布地に形成される、請求項４に記載の放射線不透過性布地。
【請求項６】
前記放射線不透過性元素が、アクチニウム、アンチモン、バリウム、ビスマス、臭素、カドミウム、セリウム、セシウム、金、ヨウ素、インジウム、イリジウム、ランタン、鉛、水銀、モリブデン、オスミウム、白金、ポロニウム、レニウム、ロジウム、銀、ストロンチウム、タンタル、テルル、タリウム、トリウム、スズ、タングステン、ウランおよびジルコニウム、プロメチウム以外のランタニド系列の元素のうちの少なくとも１つである、請求項１に記載の放射線不透過性布地。
【請求項７】
前記放射線不透過性元素の化合物が、酸化物、炭酸塩、硫酸塩、ハロゲン化物、水酸化物、タングステン酸塩、炭化物、硫化物、ウラン酸塩、およびテルル化物、または有機酸の金属塩のうちの１つの形態であり、前記有機酸が、酢酸、ステアリン酸、ナフテン酸、安息香酸、ギ酸、プロピオン酸のうちの１つである、請求項１に記載の放射線不透過性布地。
【請求項８】
前記処理された放射線不透過性フィラメント（２００）の各々が複数の同心円形の層を有し、前記複数の同心円形の層の各々は多角形の断面を有し、前記多角形の断面は、正方形、長方形、三角形、六角形、八角形、九角形、および十角形または他の非特定の幾何学的断面図形状のうちの１つである、請求項１に記載の放射線不透過性布地。
【請求項９】
前記複数の同心層の内側の同心層の放射線不透過性材料（１０４）の放射線不透過性元素の原子番号が、外側の同心層の放射線不透過性材料（１０４）の放射線不透過性元素の原子番号より小さい、請求項８に記載の放射線不透過性布地。
【請求項１０】
前記複数の同心層の内側の同心層の放射線不透過性材料（１０４）のパーセンテージが、外側の同心層の放射線不透過性材料（１０４）のパーセンテージより小さい、請求項８に記載の放射線不透過性布地。
【請求項１１】
前記放射線不透過性布地が、水分に対して多孔性であり、空気に対して透過性である、請求項１に記載の放射線不透過性布地。
【請求項１２】
複数の放射線不透過性フィラメント（１００）を提供するステップであって、前記複数の放射線不透過性フィラメント（１００）の各々が、マトリックス（１０２）と担体ポリマー（１０８）とを含み、
前記マトリックス（１０２）は、少なくとも放射線不透過性材料（１０４）および第１のポリマー（１０６）を含み、前記放射線不透過性材料（１０４）は、放射線不透過性元素、前記放射線不透過性元素の合金、および前記放射線不透過性元素の化合物のうちの少なくとも１つ、またはそれらの組合せであり、前記放射線不透過性元素は原子番号が２９以上のものであり、前記放射線不透過性材料（１０４）と前記第１のポリマー（１０６）とは一体化した柔軟構造を形成し、
前記担体ポリマー（１０８）は、複数のマトリックス（１０２）に結合し、前記マトリックス（１０２）と共に押し出される、ステップと；
複数のエラストマー糸を供給するステップと；
複数の放射線不透過性フィラメントおよび前記複数のエラストマー糸が、織り技法、編み技法、または不織布技法、およびそれらの組合せのうちの１つにより、未処理の放射線不透過性布地に形成されるステップと；
前記未処理の放射線不透過性布地を溶媒で処理して、前記担体ポリマーを溶解することにより放射線不透過性布地を形成するステップであって、前記担体ポリマーの溶解によって前記未処理の放射線不透過性布地の放射線透過性領域を減少させる、ステップ；
とを含む、放射線不透過性布地を製造する方法。
【請求項１３】
前記第１のポリマー（１０６）および前記担体ポリマー（１０８）の各々が、ポリエステル、アクリル、ポリアミド、ポリウレタン、再生セルロース（regereated cellulose）、ポリアクリロニトリル、ポリトリフェニレンテレフタレート、ポリブチレンテレフタレート、ポリ乳酸、アラミド、メタアラミド、ナイロン６、ナイロン６，６、ポリプロピレン、ポリエチレン、およびイソプレンのポリマーの１つである、少なくとも１種の再生ポリマーまたは合成ポリマーである、請求項１２に記載の放射線不透過性布地を製造する方法。
【請求項１４】
前記溶解により、前記未処理の放射線不透過性布地の糸密度が少なくとも２倍に増加する、請求項１２に記載の放射線不透過性布地を製造する方法。
【請求項１５】
前記複数の放射線不透過性フィラメントの各々が複数の同心円形の層を有し、前記複数の同心円形の層の各々は多角形の断面を有し、前記多角形の断面は、正方形、長方形、三角形、六角形、八角形、九角形、および十角形または他の非特定の幾何学的断面図形状のうちの１つである、請求項１２に記載の放射線不透過性布地を製造する方法。